(57)【要約】本発明の主題は、電気化学反応を用いる生腐食性インプラントの表面処理のための方法であって、ａ）生腐食性マグネシウム合金のインプラントを提供するステップと、ｂ）インプラントを９〜１３のｐＨを有する電解液に導入するステップと、ｃ）電気化学的にインプラントの表面を処理するステップとを含み、インプラントが作用電極として作用し、さらに対電極も存在し、作用電極が交互に陰極および陽極に分極され、電流密度が陰極分極については−０．１から−７ｍＡ／ｃｍ２に設定され、陽極分極については０．１から２ｍＡ／ｃｍ２に設定されている方法である。対応するインプラントも、本発明の主題である。【選択図】なし【特許請求の範囲】
【請求項１】
電気化学反応を用いる生腐食性インプラントの表面処理のための方法であって、
ａ）生腐食性マグネシウム合金製のインプラントを提供するステップと、
ｂ）前記インプラントをｐＨ９からｐＨ１３のｐＨ値を有する電解液に導入するステップと、
ｃ）前記インプラントの表面を電気化学的に処理するステップと
を含み、
前記インプラントが作用電極として作用し、さらに対電極も存在し、
前記作用電極が、交互に陰極および陽極に分極され、陰極分極については電流密度が−０．１から−７５ｍＡ／ｃｍ２に設定され、陽極分極については電流密度が０．１から２５ｍＡ／ｃｍ２に設定される、方法。
【請求項２】
前記作用電極が、陰極および陽極に交互に複数回分極され、陰極分極で開始して陰極分極で堆積を終了することを特徴とする、請求項１に記載の方法。
【請求項３】
前記電流密度およびパルスの全持続時間が、陽極分極ステップにおいて、先行する陽極分極ステップにおけるよりも少ないことを特徴とする、請求項１または２に記載の方法。
【請求項４】
パルス長が、前記陰極分極において０．４０秒から２．５秒であり、前記陽極分極において０．１０秒から０．５０秒であることを特徴とする、請求項１〜３のいずれか一項に記載の方法。
【請求項５】
陰極分極ステップにおけるパルスの全持続時間が５分から９０分であり、陽極分極ステップにおけるパルスの全持続時間が１分から２０分であることを特徴とする、請求項１〜４のいずれか一項に記載の方法。
【請求項６】
全パルスの全持続時間が２０分から３００分であることを特徴とする、請求項１〜５のいずれか一項に記載の方法。
【請求項７】
少なくとも１０ｎｍ、好ましくは少なくとも１５ｎｍの水素化物層が、前記インプラントの表面上で達成されることを特徴とする、請求項１〜６のいずれか一項に記載の方法。
【請求項８】
請求項１〜７のいずれか一項に記載の方法によって得られ、腐食抑制コーティングを有する、インプラント。
【請求項９】
腐食抑制水素化物層が、少なくとも１０ｎｍ、好ましくは少なくとも１５ｎｍの層厚さを有する、請求項８に記載のインプラント。
【請求項１０】
前記生腐食性マグネシウム合金が、
２．５から５重量％の希土類金属成分、
１．５から５重量％のイットリウム成分、
０．１から２．５重量％のジルコニウム成分、
０．０１から０．８重量％の亜鉛成分、
ならびに不可避の不純物を含有し、可能性のある夾雑物の総含有量が１重量％未満であり、アルミニウム成分が０．５重量％未満であり、
残りの１００重量％までがマグネシウムであることを特徴とする、請求項８または９に記載のインプラント。
【発明の詳細な説明】
【技術分野】
【０００１】
本発明は、交互陰極および陽極分極を用いる生腐食性インプラントの表面処理のための方法、およびそれに対応するインプラントにも関する。
【背景技術】
【０００２】
インプラントの目的は、身体機能を補助することまたは置き換えることであり、医療技術において用いられているインプラントの最も多様な実施形態である。組織を固定するためのインプラント、血管内インプラント、義歯インプラント、関節置換インプラントに加えて、インプラントは、ネジ、釘、板などの、骨損傷の治療用、または骨置換としても使用される。
【０００３】
現在骨に適用されるインプラントは、一般にはチタンから製造される。他の永久インプラントと比較するとチタンインプラントの相対的に良好な生体適合性にもかかわらず、これらのチタンインプラントをさらに改善するための努力がなされてきた。コーティングは、生体適合性を改善するためにインプラントの表面上にしばしば施される。
【０００４】
インプラントの表面への層の適用の１つの不都合な点は、小さい層厚さの場合でも、インプラントの形状への変化である。さらに、適用された層の付着性は、一般には最適ではない。
【０００５】
特許文献１は、好ましくはチタン製の金属インプラント上のリン酸カルシウム相および金属酸化物相の段階的なコーティングを生成する方法を開示している。金属インプラントおよび対電極によって形成された基板電極を用いる電気化学的方法では、弱酸性から中性の範囲のカルシウムおよびリン酸イオンを含む水溶液が、電解液として用いられてインプラントによって形成された基板電極が、陽極および陰極に交互に分極される。インプラント上での骨の良好な成長は、インプラント表面へのリン酸カルシウム相の堅固な組み込みによって達成される。
【０００６】
特許文献２は、骨結合性（ｏｓｔｅｏｉｎｔｅｇｒａｔｉｏｎ）の改善のための金属インプラント表面のコーティングを記述している。電解セルにおいてインプラントは、カルシウム、リン酸塩およびコラーゲンを含有する電解液中で陰極に分極される。無機物化されたコラーゲン層が、この方法によってインプラントの表面上に形成される。
【０００７】
多くの場合、具体的には心血管および整形外科のインプラントの場合、インプラントは一時的に体内に留まらせることだけが必要である。永久材料で作られているインプラントは、次いでさらなる手術によって除去される必要がある。この理由のため、生腐食性（ｂｉｏｃｏｒｒｏｄａｂｌｅ）材料が、インプラントに用いられる。この場合生腐食は、体内の物質によって引き起こされる材料の段階的な分解であると理解される。生腐食性の材料を用いても腐食過程への作用は、有利である。
【０００８】
しかしながら、インプラントは一定時間後体内で溶解することが最終的には望ましいので、生腐食性インプラントの場合は腐食の完全阻害は、一般には達成されるべきではない。むしろ、必要に応じて体内のインプラントの遅延性の分解を可能にする、腐食の速度に影響を与えることだけが必要である。
【０００９】
腐食に対する保護を改善するための１つの取り組みは、永久インプラントの場合と同様に、腐食抑制層の適用である。
【００１０】
例として分解を遅らせるコーティングを備える、マグネシウム材料製の分解性のステントを開示している、特許文献３を参照する。これに関しては、天然の混合酸化物層を有する、インプラントの非コーティング表面が、混合フッ化物層に変換される。コーティングは、電解液の補助有りまたは無しでフッ化物を含有する媒体に浸漬することによって生成され得る。
【先行技術文献】
【特許文献】
【００１１】
【特許文献１】独国特許第１９５０４３８６（Ｃ２）号明細書
【特許文献２】独国特許出願公開第１００２９５２０（Ａ１）号明細書
【特許文献３】独国特許出願公開第１０３５７２８１（Ａ１）号明細書
【発明の概要】
【発明が解決しようとする課題】
【００１２】
本発明の目的は、インプラントの分解の速度が必要に応じて適合され得る、生腐食性インプラントの表面処理のための別の方法を提供することである。
【課題を解決するための手段】
【００１３】
本目的は、請求項１に従う生腐食性インプラントの表面処理のための本発明による方法によって達成される。
【００１４】
電気化学反応を用いる生腐食性インプラントの表面処理のための本発明による方法は、
ａ）生腐食性マグネシウム合金製のインプラントを提供するステップと、
ｂ）インプラントをｐＨ９からｐＨ１３のｐＨ値を有する電解液に導入するステップと、
ｃ）インプラントの表面を電気化学的に処理するステップと
を含み、
インプラントは作用電極として作用し、さらに対電極も存在し、
作用電極が、交互に陰極および陽極に分極され、陰極分極については電流密度が−０．１から−７５ｍＡ／ｃｍ２に設定され、陽極分極については電流密度が０．１から２５ｍＡ／ｃｍ２に設定されている方法である。
【００１５】
インプラント表面からインプラントに成長するマグネシウム水素化物層は、本発明による方法によって生成される。水素イオンは、電解液から陰極に堆積してインプラントの表面に埋め込まれる。
【００１６】
金属水素化物層は、インプラントの表面から始まり、実質的にインプラントに成長して形成される。したがって方法は、金属水素化物層がインプラントに成長するので、インプラントの形状の変化が起きないという利点を有する。
【００１７】
本発明の文脈においてインプラントは、体内に移植された人工の材料であると理解すべきである。インプラント本体のための生腐食性合金の使用に起因して、用いられた材料は、体内の物質によって徐々に分解される。インプラントは、完全にまたは部分的に、生腐食性合金からなることが条件とされる。インプラントは、例えば骨を固定するためのインターフェアレンススクリュー、ネジおよび板、薬物療法デポ（ｍｅｄｉｃａｔｉｏｎ  ｄｅｐｏｔ）としてのインプラント、関節補綴、ステント、顎および歯インプラントなど、必要に応じて異なる目的および機能を満足し得る。リストは単なる例であり決して最終的と理解すべきでない。
【００１８】
インプラントの腐食は、水素化物層によって遅くなる。水素化物層の腐食の速度は、水素化物層が無い実際の材料の速度より遅い。密閉された水素化物層がインプラントの表面上に存在する限り、インプラントの腐食の速度は、マグネシウム水素化物の腐食反応によって決定される。この水素化物層が腐食によって分解するとすぐに、インプラントの腐食の速度は、実際の生腐食性マグネシウム合金の腐食の速度に相当する。したがって、水素化物層が腐食によって分解された後で合金は、未処理のインプラントの場合と同じように、さらに分解される。水素化物層の形成は、２段階腐食の挙動を生じさせる。
【図面の簡単な説明】
【００１９】
【図１】図１は、Ｘ線回折（ＸＲＤ）による水素化物検出を示す。
【図２】図２は、二次イオン質量分析法（ＳＩＭＳ）による水素化物検出を示す。
【図３】図３は、遊離腐食電位の測定を示す。
【図４】図４は、乳酸リンゲル液における腐食速度を示す。
【発明を実施するための形態】
【００２０】
本発明による方法は、好ましくは次のように実行される：
インプラント、例えば生腐食性金属合金、好ましくは生腐食性マグネシウム合金製の圧縮ネジが、白金線上にねじ込まれる。次いでネジの表面は、クエン酸水溶液、好ましくは１〜１０％溶液における浴によって、１から１０秒間活性化される。次いで試験片は、脱イオン水中で、好ましくは約５から３０秒間すすがれる。
【００２１】
さらなる処理のためにネジは、非金属性の対象物キャリヤ上に固定される。次いで白金線が引き抜かれる。対象物キャリヤにおける刻み目は、後のネジの滑りを防止する。あるいは、ネジは、例えば端子との、後の接触を生じるためにネジの端部が自由である、穴を備えた板を通して挿入されてもよい。
【００２２】
ネジは、導電性接触を生じるために端子と接触される。この目的のために、端子は、好ましくはネジの外端部に取り付けられる。
【００２３】
非常に小さいネジまたはピンなどの非常に小さいインプラントが用いられる場合、端子によって接触を作り出せないので、端子は用いられない。代わりに細かい金網が用いられ、その上にネジまたはピンが置かれる。次いでインプラントへの導電性接触が、網を活用して行われる。クエン酸溶液における活性化ならびに水でのすすぎは、同様に好ましくは網を活用して行われる。
【００２４】
次いでインプラントは、電解液内に導入される。電解液は、ｐＨ９からｐＨ１３、好ましくはｐＨ９からｐＨ１０の塩基性ｐＨを有する。さらには、電解液が０．０１Ｍ  ＮａＯＨおよび０．２Ｍ  Ｎａ２ＳＯ４を含有することは好ましい。
【００２５】
マグネシウム水素化物層の形成は、塩基性ｐＨ値によって可能になる。ｐＨ９未満のｐＨ値ではマグネシウム材料は、その基本金属性質のために腐食するであろう。
【００２６】
第一に、正パルスの作用によってインプラントの表面の洗浄が起こる。この場合インプラントが、作用電極を形成する。さらには、対電極が構成内に存在する。対電極は好ましくは、例えば白金、クロム−ニッケル鋼、などの、耐腐食性金属材料からなる。ガラス容器が、好ましくは電解セルとして用いられる。
【００２７】
表面の洗浄のためには１５ｍＡ／ｃｍ２から３５ｍＡ／ｃｍ２の正パルスが、０．１０秒から０．５０秒のパルス長（パルス持続時間）および全５分から４０分のパルスの全持続時間と共に好ましい。この場合０．２０秒のパルス長および２０分の全持続時間において２５ｍＡ／ｃｍ２の正パルスが特に選択される。
【００２８】
次いで交互の複数回の負および正パルス変化によってインプラントの水素化が発生する。本発明による方法のために作用電極が、陰極分極で開始して陰極分極での堆積で終了する、陰極および陽極に交互に複数回分極されることは好ましい。
【００２９】
好ましい実施形態において陰極分極については電流密度が、−３５から−５５ｍＡ／ｃｍ２に設定され、陽極分極については電流密度が、５から２５ｍＡ／ｃｍ２に設定される。
【００３０】
さらには、電流密度およびパルスの全持続時間が、陽極分極ステップにおいて、先行する陽極分極ステップにおける全持続時間よりも少ないことは好ましい。
【００３１】
本発明の文脈において分極ステップは、特有の電流密度およびパルス長の一連の正または負パルスとして理解すべきである。
【００３２】
さらには、パルス長が、陰極分極において０．４０秒から２．５秒および陽極分極において０．１０秒から０．５０秒であることは好ましい。
【００３３】
本発明による方法の好ましい実施形態において陰極分極ステップにおけるパルスの全持続時間は、５分から９０分であり、陽極分極ステップにおけるパルスの全持続時間は、１分から２０分である。
【００３４】
さらに好ましい実施形態において陰極および陽極分極ステップの全パルスの全持続時間は、２０分から３００分、好ましくは１２０分から２４０分、特に好ましくは１９５分である。
【００３５】
好ましい実施形態において本発明による方法は、交互の一連の５つの分極ステップ、
１．分極ステップ：陰極分極（負パルス）
電流密度：−０．１から−７５ｍＡ／ｃｍ２
パルス長：０．５０から２．５秒
全６０分間（３．６ｋｓ）
２．分極ステップ：陽極分極（正パルス）
電流密度：＋０．１から＋２５ｍＡ／ｃｍ２
パルス長：０．２０から０．５秒
全１０分間（０．６ｋｓ）
３．分極ステップ：陰極分極（負パルス）
電流密度：−０．１から−７５ｍＡ／ｃｍ２
パルス長：０．５０から２．５秒
全６０分間（３．６ｋｓ）
４．分極ステップ：陽極分極（正パルス）
電流密度：＋０．１から１５ｍＡ／ｃｍ２
パルス長：０．２０から０．５秒
全５分間（０．３ｋｓ）
５．分極ステップ：陰極分極（負パルス）
電流密度：−０．１から−７５ｍＡ／ｃｍ２
パルス長：０．５０から２．５秒
全６０分間（３．６ｋｓ）
からなる。
【００３６】
５から８ｎｍ／時の堆積速度は、本発明による方法によって有利に達成される。
【００３７】
本発明の文脈において堆積速度は、インプラントの表面からインプラントへの金属水素化物層の成長であると理解すべきである。
【００３８】
交互陰極および陽極分極後、インプラントは、電解液から取り出されて脱イオン水で約３０から６０秒間すすがれる。不動態化のためにインプラントは、好ましくは１０から１００秒間６０℃の温度にて熱空気流内に導入される。インプラントは好ましくは、さらなる使用まで、酸化を防止するために気密の方法で包装される。
【００３９】
本発明による方法を活用してインプラントの耐腐食性を増加させるマグネシウム水素化物層が、インプラントの表面上に形成される。本発明による方法のために指定されたものよりも高い電流強度は、実際には定義された時間間隔以内の水素化物層のより速い形成に繋がり得る。しかしながら、水素化物層の異なる浸透の深度が伴う、水素化物層のより速い成長は、不均一な表面およびしたがって一貫性のない腐食に繋がり得る。形成されたマグネシウム水素化物層の不均一な層厚さの場合には、より薄い層域は、より厚い域よりも速く完全に分解される。マグネシウム水素化物層がすでに幾つかの域で分解されているが、他ではまだ分解されていない場合、これは、これらの点においてもういかなる水素化物腐食も無いが、実際の材料の腐食は起こるので、腐食の速度の劇的な増加に繋がり得る。したがってインプラントは、一貫性なく分解しかつその安定性を失い得る。
【００４０】
記述されているパラメータは、妥当な時間において最適の表面をもたらす。
【００４１】
水素化物層の成長は、陰極分極ステップ中に起こる。より長いまたはより短いパルス長は、水素化物層の成長に間接的な影響を与えるだけである。電気化学反応に加えてパルスは、主として形成された水素（Ｈ２）が作用電極上で均一にかつ短い間隔で放出されるという目的を果たす。水素気泡の蓄積は、極端な場合、材料（作用電極）と電解液との間で接触がもう起きないので、この時点における水素化物層の積み上げの減速または停止に繋がり得る。
【００４２】
分極ステップ中に個々のパルスの間の短い休止期（「中断」）がある。この場合「電流が印加されている」と「電流が印加されていない」との間のこの休止期は、好ましくは水素気泡が作用電極から発生し得るように十分長くあるべきである。
【００４３】
具体的には方形波パルス電流は、それらが、水素が発生し得るように十分な時間を提供するので、本発明による方法のために有利である。本発明の文脈において方形波パルス電流は、急な上昇および低下ならびにそれらの間に位置する一定の水平域のある電流である。同じことがパルス長にも当てはまる。時間間隔における多くの短パルスでは、休止期が短すぎかつ気泡の形態の水素ガスの実質的な蓄積が作用電極上で発生する。
【００４４】
本発明による方法の有利な構成において少なくとも０．１秒の休止中断が、２つのパルス間に提供される。
【００４５】
この場合インプラント（作用電極）の形状も、最適のパルス長に影響を与える。滑らかなまたは均一の表面は、水素気泡が外れることを促進する。パルス長は、ここで切られてよい。らせん状のインプラント、または小さいインプラントの場合に使用されるような、電極としての支持網の場合のように、平坦でない表面またはネジ山を備えた試料は、水素気泡が外れるためにより多くの時間を必要とすることに繋がる。
【００４６】
したがってパルス長は、インプラントの形状に従って調整可能である。多すぎる水素気泡が作用電極上に蓄積する場合、パルス長は、より長くなる。
【００４７】
このように個々の方法パラメータは、異なるインプラントサイズおよび形状に適合可能である。さらに、インプラントの分解の速度は必要に応じて適合させてもよい。速い分解が望ましい場合、パルスの全持続時間、すなわちそれぞれの陰極分極ステップの持続時間は、水素化物層の形成を小さい浸透の深度におよびしたがって小さい層厚さに制限するために短縮される。一方で、より長いパルスの全持続時間の場合には浸透の深度およびしたがって層厚さは増加する。
【００４８】
本発明による方法のさらなる実施形態において少なくとも５０％のマグネシウム成分を有する生腐食性マグネシウム合金製のインプラントが提供されることは好ましい。
２．５から５重量％の希土類金属成分、
１．５から５重量％のイットリウム成分、
０．１から２．５重量％のジルコニウム成分、
０．０１から０．８重量％の亜鉛成分、
ならびに不可避の不純物であって、可能性のある夾雑物の総含有量が１重量％未満であり、アルミニウム成分が０．５重量％未満、好ましくは０．１重量％未満であり、
残りの１００重量％までがマグネシウムである、組成は特に好ましい。
【００４９】
さらには、インプラントが、完全にまたは部分的に、生腐食性マグネシウム合金からなることは好ましい。
【００５０】
さらなる利点は、本発明による方法によって得られるまたは得られ得る、腐食抑制コーティングを備えたインプラントによって提供される。
【００５１】
本発明による方法が実行された後、インプラントの表面は、耐腐食性を増加させる水素化された外層を有する。この場合、腐食抑制水素化物層が少なくとも１０ｎｍ、好ましくは少なくとも１５ｎｍ、特に好ましくは２０ｎｍの層厚さを有することは好ましい。
【００５２】
さらに好ましい実施形態において生腐食性マグネシウム合金製の、提供されるインプラントは少なくとも５０％のマグネシウム成分を有する。インプラントを製造する生腐食性マグネシウム合金は、
２．５から５重量％の希土類金属成分、
１．５から５重量％のイットリウム成分、
０．１から２．５重量％のジルコニウム成分、
０．０１から０．８重量％の亜鉛成分、
ならびに不可避の不純物であって、可能性のある夾雑物の総含有量が１重量％未満であり、アルミニウム成分が０．５重量％未満、好ましくは０．１重量％未満であり、
残りの１００重量％までがマグネシウムである、組成を有する。
【００５３】
アルミニウムはアルツハイマー病またはがんの促進などの、健康に有害な特性を有することが疑われているので、生腐食性マグネシウム合金はアルミニウムの少ない、ほとんど無視できる含有量のために、ヒト医療におけるインプラントの使用に適する。
【００５４】
さらには、インプラントが、完全にまたは部分的に生腐食性マグネシウム合金からなることは好ましい。
【００５５】
本発明による方法は、実施形態を参照してより詳細に説明される。
【００５６】
実施形態
マグネシウム合金ＺｆＷ  １０２  ＰＭ  Ｆ製の円形の材料を本発明による方法によって処理する。
【００５７】
この場合、マグネシウム合金ＺｆＷ  １０２  ＰＭ  Ｆは、ネオジム成分が２．３５重量％に相当する、４．０５重量％の希土類金属成分（ネオジムを含む）、１．５６重量％のイットリウム成分、０．７８重量％のジルコニウム成分、０．４重量％の亜鉛成分、０．００３２重量％のアルミニウム成分からなる。残りの１００重量％までがマグネシウムである。
【００５８】
円形の材料は、６ｍｍの直径および３ｃｍの長さの完全な円柱である。この完全な円柱は作用電極として作用する。６ｍｍの直径および７ｃｍの長さを有するチタン芯を備えた白金電極が、対電極として用いられる。
【００５９】
５００ｍｌビーカーを電解セルとして用いる。電解液は、０．０１Ｍ  ＮａＯＨおよび０．２Ｍ  Ｎａ２ＳＯ４からなり、９．４のｐＨ値を有する。方法は２４℃で実行する。
【００６０】
表面の洗浄のために０．２０秒パルス長で２５ｍＡ／ｃｍ２の正パルスおよび２０分間の全持続時間を用いる。
【００６１】
次いで交互の負および正パルス変化によって円形片の水素化が起きる。本発明による方法を、交互の一連の５つの分極ステップにおいて実行する。
１．分極ステップ：陰極分極（負パルス）
電流密度：−５０ｍＡ／ｃｍ２３
パルス長：０．５０秒
全６０分間（３．６ｋｓ）
２．分極ステップ：陽極分極（正パルス）
電流密度：＋２０ｍＡ／ｃｍ２
パルス長：０．２０秒
全１０分間（０．６ｋｓ）
３．分極ステップ：陰極分極（負パルス）
電流密度：−５０ｍＡ／ｃｍ２
パルス長：０．５０秒
全６０分間（３．６ｋｓ）
４．分極ステップ：陽極分極（正パルス）
電流密度：＋１０ｍＡ／ｃｍ２
パルス長：０．２０秒
全５分間（０．３ｋｓ）
５．分極ステップ：陰極分極（負パルス）
電流密度：−５０ｍＡ／ｃｍ２
パルス長：０．５０秒
全６０分間（３．６ｋｓ）
【００６２】
合計１９５分間後１８ｎｍの層厚さが達成される。
【００６３】
処理の成功を、Ｘ線回折（ＲＤＡ）、二次イオン質量分析法（ＳＩＭＳ）ならびに遊離腐食電位の測定を用いて決定する。本発明による方法によって処理されていないマグネシウム合金ＺｆＷ  １０２  ＰＭ  Ｆ製の同一の円形材料を比較として与える。
【００６４】
結果を図１から図４に示す。
【００６５】
図１は、Ｘ線回折（ＸＲＤ）による水素化物検出を示す。
【００６６】
図２は、二次イオン質量分析法（ＳＩＭＳ）による水素化物検出を示す。
【００６７】
図３は、遊離腐食電位の測定を示す。
【００６８】
図４は、乳酸リンゲル液における腐食速度を示す。
【００６９】
例示的な実施形態１に従って本発明による方法によって処理した円形片を、Ｘ線回折を用いて検査した。材料内に存在する相が図１に示される。マグネシウム水素化物相（ＭｇＨ２）の発生は、本発明による方法によって形成された水素化物層の証拠である。
【００７０】
さらに、例示的な実施形態１に従って本発明による方法によって処理した円形片を、ＳＩＭＳを用いて検査した。図２は、水素化物検出を、加工物への水素イオンの浸透の深度の関数として示す。
【００７１】
さらに、例示的な実施形態１に従って本発明による方法によって処理した円形片の遊離腐食電位ならびに未処理の円形片を測定する。図３は、１６８０ｍＶで処理された円形片（Ｈ−ＥＩＲ、Ｈ電気化学誘導反応）が、未処理の円形片よりも高い正の腐食電位を有することを示す。
【００７２】
図４は、未処理の円形片および例示的な実施形態１に従って本発明による方法によって処理した円形片の腐食速度を示す。腐食速度を、いずれの場合にも乳酸リンゲル液（１２５〜１３４ｍｍｏｌ／Ｉ  Ｎａ＋、４．０〜５．４ｍｍｏｌ／Ｉ  Ｋ＋、０．９〜２．０ｍｍｏｌ／Ｉ  Ｃａ２、１０６〜１１７ｍｍｏｌ／Ｉ  Ｃｌ−、２５〜３１［ｍｍｏｌ／ｌ］乳酸塩−）において３７℃でヒト体内と同様の条件下で測定した。リンゲル液は血漿および細胞外液の組成と同等の組成を有する。処理した円形片は、未処理の円形片よりも低い腐食速度を有することが分かる。したがって例えば未処理の円形片は、４３２時間後に０．４１５ｍｍ／年の腐食速度および６２４時間後に０．３３９ｍｍ／年の腐食速度を有し、一方で例示的な実施形態１に従って本発明による方法によって処理した円形片は、４３２時間後に０．２２４ｍｍ／年の腐食速度および６２４時間後に０．１５３ｍｍ／年の腐食速度を有する（図４を参照）。
【００７３】
したがって分解のより遅い速度が理由で、ヒト体内への移植後、本発明による方法によって処理された生腐食性インプラントは、同じ構造設計の未処理のインプラントよりも長い耐用年数を有する。したがって本発明による方法を活用して分解の速度は、特定の目的および体内のインプラントの必要な滞留時間に適合され得る。実際の材料が可能にするよりも長い体内の滞留時間を有することが必要な場合、耐腐食性は、本発明による方法によるインプラントの処理によって増加され得る。さらに、腐食はインプラントの質量の損失を伴うので、耐腐食性の増加は、インプラントに安定性の増加を与える。インプラントが体内で速く分解しすぎる場合、ある状況において骨は、インプラントに成長して材料を骨材料で置換するための十分な時間を持たない。したがって耐腐食性の選択は、体内のインプラントの位置によって決まるかまたは患者によっても決まる。したがってより遅い骨成長を示す、高齢者の場合は、実質的により遅い分解速度を有する生腐食性インプラントを用いることができる。一方で、実質的な機械的ストレスを受けない、小さいインプラントのみが骨内に使用される場合、より小さい水素化物層厚さのインプラントを用いることができる。
【図１】
2017519538.tif 000002
【図２】
2017519538.tif 000003
【図３】
2017519538.tif 000004
【図４】
2017519538.tif 000005
【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
電気化学反応を用いる生腐食性インプラントの表面処理のための方法であって、
ａ）生腐食性マグネシウム合金製のインプラントを提供するステップと、
ｂ）前記インプラントをｐＨ９からｐＨ１３のｐＨ値を有する電解液に導入するステップと、
ｃ）前記インプラントの表面を電気化学的に処理して前記インプラントを水素化するステップと
を含み、
前記インプラントが作用電極として作用し、さらに対電極も存在し、
前記作用電極が、パルス電圧により交互に陰極および陽極に分極され、陰極分極については電流密度が−０．１から−７５ｍＡ／ｃｍ２に設定され、陽極分極については電流密度が０．１から２５ｍＡ／ｃｍ２に設定され、
陰極分極ステップにおけるパルスの全持続時間が５分から９０分であり、陽極分極ステップにおけるパルスの全持続時間が１分から２０分である、方法。
【請求項２】
前記作用電極が、陰極および陽極に交互に複数回分極され、陰極分極で開始して陰極分極で堆積を終了することを特徴とする、請求項１に記載の方法。
【請求項３】
前記電流密度およびパルスの全持続時間が、陽極分極ステップにおいて、先行する陽極分極ステップにおけるよりも少ないことを特徴とする、請求項１または２に記載の方法。
【請求項４】
パルス長が、前記陰極分極において０．４０秒から２．５秒であり、前記陽極分極において０．１０秒から０．５０秒であることを特徴とする、請求項１〜３のいずれか一項に記載の方法。
【請求項５】
全パルスの全持続時間が２０分から３００分であることを特徴とする、請求項１〜４のいずれか一項に記載の方法。
【請求項６】
少なくとも１０ｎｍ、好ましくは少なくとも１５ｎｍの水素化物層厚さを有する水素化物層が、前記インプラントの表面上で達成されることを特徴とする、請求項１〜５のいずれか一項に記載の方法。
【請求項７】
請求項１〜６のいずれか一項に記載の方法によって得られ、生腐食性マグネシウム合金からなり、腐食抑制コーティングを有する、インプラントであって、
前記腐食抑制コーティングが、少なくとも１０ｎｍ、好ましくは少なくとも１５ｎｍの層厚さを有する水素化物層からなり、
前記生腐食性マグネシウム合金が、
２．５から５重量％の、イットリウムを含まない希土類金属成分、
１．５から５重量％のイットリウム成分、
０．１から２．５重量％のジルコニウム成分、
０．０１から０．８重量％の亜鉛成分、
ならびに不可避の不純物を含有し、可能性のある夾雑物の総含有量が１重量％未満であり、アルミニウム成分が０．５重量％未満であり、
残りの１００重量％までがマグネシウムである、
インプラント。
【国際調査報告】
2017519538.tif 000006
2017519538.tif 000007
2017519538.tif 000008
2017519538.tif 000009
2017519538.tif 000010
2017519538.tif 000011